(57)【要約】【課題】  良好な触媒性能を発揮し得るビスシクロペンタジエニル錯体等のメタロセン系遷移金属化合物の溶液の製造方法および保存方法を提供すること。【解決手段】  Ｌ2aＭ2Ｘ1b で表されるメタロセン系遷移金属化合物の溶液の製造方法であって、メタロセン系遷移金属化合物を溶媒に溶解させる際の温度が１５℃以上６０℃以下であり、該溶媒が有機アルミニウム化合物を含有する飽和脂肪族炭化水素であり、メタロセン系遷移金属化合物（Ａ）と有機アルミニウム化合物（Ｂ）とのモル比が（Ａ）：（Ｂ）＝１：１．８〜１：３．４の範囲である溶液の製造方法。（Ｍ2 は第３〜１１族もしくはランタノイド系列の遷移金属原子。Ｌ2 はシクロペンタジエン形アニオン骨格を有する基。Ｘ1 はハロゲン原子、炭化水素基または炭化水素オキシ基。２≦ａ≦８。０＜ｂ≦８）【選択図】  なし【特許請求の範囲】
【請求項１】
メタロセン系遷移金属化合物の溶液の製造方法であって、メタロセン系遷移金属化合物を溶媒に溶解させる際の温度が１５℃以上６０℃以下であり、該溶媒が有機アルミニウム化合物を含有する飽和脂肪族炭化水素であり、メタロセン系遷移金属化合物が下記一般式［１］で表される遷移金属化合物であり、メタロセン系遷移金属化合物（Ａ）と有機アルミニウム化合物（Ｂ）とのモル比が（Ａ）：（Ｂ）＝１：１．８〜１：３．４の範囲である溶液の製造方法。
Ｌ2aＭ2Ｘ1b                   ［１］
（式中、Ｍ2 は周期律表第３〜１１族もしくはランタノイド系列の遷移金属原子である。Ｌ2 はシクロペンタジエン形アニオン骨格を有する基であり、複数のＬ2 は互いに直接連結されているか、または炭素原子、ケイ素原子、窒素原子、酸素原子、硫黄原子もしくはリン原子を含有する残基を介して連結されていてもよい。Ｘ1 はハロゲン原子、炭化水素基（但し、シクロペンタジエン形アニオン骨格を有する基を除く。）または炭化水素オキシ基である。ａは２≦ａ≦８を満足する数を、ｂは０＜ｂ≦８を満足する数を表す。）
【請求項２】
メタロセン系遷移金属化合物が、複数のＬ2 が炭素原子を含有する残基を介して連結されている一般式［１］で表されるメタロセン系遷移金属化合物である請求項１記載の溶液の製造方法。
【請求項３】
メタロセン系遷移金属化合物が、複数のＬ2 がエチレン基を介して連結されている一般式［１］で表されるメタロセン系遷移金属化合物である請求項１記載の溶液の製造方法。
【請求項４】
有機アルミニウム化合物の濃度が１ｍｏｌ／以下である請求項１〜３のいずれかに記載の溶液の製造方法。
【請求項５】
請求項１〜４のいずれかに記載の溶液の製造方法により得られた溶液を、２５℃以下の温度で保存する溶液の保存方法。
【発明の詳細な説明】
【技術分野】
【０００１】
本発明は、メタロセン系遷移金属化合物の溶液の製造方法および保存方法に関する。
【背景技術】
【０００２】
メタロセン系オレフィン重合用触媒の調製に用いられるメタロセン系遷移金属化合物は炭化水素化合物、特に飽和脂肪族炭化水素溶媒に対する溶解度が低く、また溶液中では微量の水分や空気等の不純物や光によって容易に分解してしまうことが知られている。そこで、有機アルミニウム化合物を含有する溶媒中でメタロセン系遷移金属化合物を保存する方法が知られている（特許文献１）。
【０００３】
【特許文献１】特開２００１−３３５５９１号公報
【発明の開示】
【発明が解決しようとする課題】
【０００４】
しかしながら、本発明者らがビスシクロペンタジエニル錯体等について検討してみたところ、特許文献１に具体的に記載された方法では不十分であることが判明した。本発明の目的は、良好な触媒性能を発揮し得るビスシクロペンタジエニル錯体等のメタロセン系遷移金属化合物の溶液の製造方法および保存方法を提供することにある。
【課題を解決するための手段】
【０００５】
即ち本発明は、メタロセン系遷移金属化合物の溶液の製造方法であって、メタロセン系遷移金属化合物を溶媒に溶解させる際の温度が１５℃以上６０℃以下であり、該溶媒が有機アルミニウム化合物を含有する飽和脂肪族炭化水素であり、メタロセン系遷移金属化合物が下記一般式［１］で表される遷移金属化合物であり、メタロセン系遷移金属化合物（Ａ）と有機アルミニウム化合物（Ｂ）とのモル比が（Ａ）：（Ｂ）＝１：１．８〜１：３．４の範囲である溶液の製造方法にかかるものであり、また本発明は、該溶液の製造方法により得られた溶液を、２５℃以下の温度で保存する溶液の保存方法にかかるものである。
Ｌ2aＭ2Ｘ1b                   ［１］
（式中、Ｍ2 は周期律表第３〜１１族もしくはランタノイド系列の遷移金属原子である。Ｌ2 はシクロペンタジエン形アニオン骨格を有する基であり、複数のＬ2 は互いに直接連結されているか、または炭素原子、ケイ素原子、窒素原子、酸素原子、硫黄原子もしくはリン原子を含有する残基を介して連結されていてもよい。Ｘ1 はハロゲン原子、炭化水素基（但し、シクロペンタジエン形アニオン骨格を有する基を除く。）または炭化水素オキシ基である。ａは２≦ａ≦８を満足する数を、ｂは０＜ｂ≦８を満足する数を表す。）
【発明の効果】
【０００６】
本発明によれば、良好な触媒性能を発揮し得るビスシクロペンタジエニル錯体等のメタロセン系遷移金属化合物の溶液の製造方法および保存方法が提供される。
【発明を実施するための最良の形態】
【０００７】
（Ａ）メタロセン系遷移金属化合物
本発明の方法に用いられるメタロセン系遷移金属化合物は、下記一般式［１］で表される遷移金属化合物である。
Ｌ2aＭ2Ｘ1b                   ［１］
（式中、Ｍ2 は周期律表第３〜１１族もしくはランタノイド系列の遷移金属原子である。Ｌ2 はシクロペンタジエン形アニオン骨格を有する基であり、複数のＬ2 は互いに直接連結されているか、または炭素原子、ケイ素原子、窒素原子、酸素原子、硫黄原子もしくはリン原子を含有する残基を介して連結されていてもよい。Ｘ1 はハロゲン原子、炭化水素基（但し、シクロペンタジエン形アニオン骨格を有する基を除く。）または炭化水素オキシ基である。ａは２≦ａ≦８を満足する数を、ｂは０＜ｂ≦８を満足する数を表す。）
【０００８】
一般式［１］において、Ｍ2 は周期律表（ＩＵＰＡＣ１９８９年）第３〜１１族もしくはランタノイド系列の遷移金属原子である。その具体例としては、スカンジウム原子、イットリウム原子、チタン原子、ジルコニウム原子、ハフニウム原子、バナジウム原子、ニオビウム原子、タンタル原子、クロム原子、鉄原子、ルテニウム原子、コバルト原子、ロジウム原子、ニッケル原子、パラジウム原子、サマリウム原子、イッテルビウム原子等が挙げられる。一般式［１］におけるＭ2 として好ましくは、チタン原子、ジルコニウム原子、ハフニウム原子、バナジウム原子、クロム原子、鉄原子、コバルト原子またはニッケル原子であり、特に好ましくはチタン原子、ジルコニウム原子またはハフニウム原子である。
【０００９】
一般式［１］において、Ｌ2 はシクロペンタジエン形アニオン骨格を有する基であり、複数のＬ2は同じであっても異なっていてもよい。また複数のＬ2 は互いに直接連結されているか、または炭素原子、ケイ素原子、窒素原子、酸素原子、硫黄原子もしくはリン原子を含有する残基を介して連結されていてもよい。
【００１０】
Ｌ2 におけるシクロペンタジエン形アニオン骨格を有する基としては（置換）シクロペンタジエニル基、η5 −（置換）インデニル基、η5 −（置換）フルオレニル基などが挙げられる。具体的に例示すれば、η5 −シクロペンタジエニル基、η5 −メチルシクロペンタジエニル基、η5 −エチルシクロペンタジエニル基、η5 −ｎ−ブチルシクロペンタジエニル基、η5 −ｔｅｒｔ−ブチルシクロペンタジエニル基、η5 −１，２−ジメチルシクロペンタジエニル基、η5 −１，３−ジメチルシクロペンタジエニル基、η5 −１−メチル−２−エチルシクロペンタジエニル基、η5 −１−メチル−３−エチルシクロペンタジエニル基、η5 −１−ｔｅｒｔ−ブチル−２−メチルシクロペンタジエニル基、η5 −１−ｔｅｒｔ−ブチル−３−メチルシクロペンタジエニル基、η5 −１−メチル−２−イソプロピルシクロペンタジエニル基、η5 −１−メチル−３−イソプロピルシクロペンタジエニル基、η5 −１−メチル−２−ｎ−ブチルシクロペンタジエニル基、η5 −１−メチル−３−ｎ−ブチルシクロペンタジエニル基、η5 −１，２，３−トリメチルシクロペンタジエニル基、η5 −１，２，４−トリメチルシクロペンタジエニル基、η5 −テトラメチルシクロペンタジエニル基、η5 −ペンタメチルシクロペンタジエニル基、η5 −インデニル基、η5 −４，５，６，７−テトラヒドロインデニル基、η5 −２−メチルインデニル基、η5 −３−メチルインデニル基、η5 −４−メチルインデニル基、η5 −５−メチルインデニル基、η5 −６−メチルインデニル基、η5 −７−メチルインデニル基、η5 −２−ｔｅｒｔ−ブチルインデニル基、η5 −３−ｔｅｒｔ−ブチルインデニル基、η5 −４−ｔｅｒｔ−ブチルインデニル基、η5 −５−ｔｅｒｔ−ブチルインデニル基、η5 −６−ｔｅｒｔ−ブチルインデニル基、η5 −７−ｔｅｒｔ−ブチルインデニル基、η5 −２，３−ジメチルインデニル基、η5 −４，７−ジメチルインデニル基、η5 −２，４，７−トリメチルインデニル基、η5 −２−メチル−４−イソプロピルインデニル基、η5 −４，５−ベンズインデニル基、η5 −２−メチル−４，５−ベンズインデニル基、η5 −４−フェニルインデニル基、η5 −２−メチル−５−フェニルインデニル基、η5 −２−メチル−４−フェニルインデニル基、η5 −２−メチル−４−ナフチルインデニル基、η5 −フルオレニル基、η5 −２，７−ジメチルフルオレニル基、η5 −２，７−ジ−ｔｅｒｔ−ブチルフルオレニル基およびこれらの置換体等が挙げられる。
なお、本明細書においては、遷移金属化合物の名称については「η5 −」を省略することがある。
【００１１】
シクロペンタジエン形アニオン骨格を有する基同士は、それぞれ、互いに直接連結されているか、あるいは炭素原子、ケイ素原子、窒素原子、酸素原子、硫黄原子もしくはリン原子を含有する残基を介して連結されていてもよい。本発明は、シクロペンタジエン形アニオン骨格を有する基同士が、互いに直接連結されているか、あるいは炭素原子、ケイ素原子、窒素原子、酸素原子、硫黄原子もしくはリン原子を含有する残基を介して連結されているメタロセン系遷移金属化合物に適用することが好ましい。かかる残基として好ましくは、２つのＬ2 と結合する原子が炭素原子またはケイ素原子である２価の残基であり、さらに好ましくは、２つのＬ2 と結合する原子が炭素原子またはケイ素原子であり、２つのＬ2 と結合する原子間の最小原子数が３以下の２価の残基（これには２つのＬ2 と結合する原子が単一である場合を含む）である。具体的には、メチレン基、エチレン基、プロピレン基等のアルキレン基、ジメチルメチレン基（イソプロピリデン基）、ジフェニルメチレン基などの置換アルキレン基、またはシリレン基、ジメチルシリレン基、ジエチルシリレン基、ジフェニルシリレン基、テトラメチルジシリレン基、ジメトキシシリレン基などの置換シリレン基などが挙げられ、好ましくは、アルキレン基または置換シリレン基であり、特に好ましくはエチレン基である。
【００１２】
一般式［１］におけるＸ1は、ハロゲン原子、炭化水素基（但し、シクロペンタジエン形アニオン骨格を有する基を除く。）または炭化水素オキシ基である。ハロゲン原子の具体例としてフッ素原子、塩素原子、臭素原子、ヨウ素原子が挙げられる。ここでいう炭化水素基としてはシクロペンタジエン形アニオン骨格を有する基を含まない。ここでいう炭化水素基としてはアルキル基、アラルキル基やアリール基等が挙げられ、好ましくは、炭素原子数１〜２０のアルキル基、炭素原子数７〜２０のアラルキル基または炭素原子数６〜２０のアリール基が好ましい。
【００１３】
炭素原子数１〜２０のアルキル基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、ｎ−エイコシル基などが挙げられ、より好ましくはメチル基、エチル基、イソプロピル基、ｔｅｒｔ−ブチル基、イソブチル基またはアミル基である。
これらのアルキル基はいずれも、フッ素原子、塩素原子、臭素原子、ヨウ素原子などのハロゲン原子で置換されていてもよい。ハロゲン原子で置換された炭素原子数１〜１０のアルキル基としては、例えばフルオロメチル基、トリフルオロメチル基、クロロメチル基、トリクロロメチル基、フルオロエチル基、ペンタフルオロエチル基、パーフルオロプロピル基、パーフルオロブチル基、パーフルオロヘキシル基、パーフルオロオクチル基、パークロロプロピル基、パークロロブチル基、パーブロモプロピル基などが挙げられる。
またこれらのアルキル基はいずれも、メトキシ基、エトキシ基等のアルコキシ基、フェノキシ基などのアリールオキシ基またはベンジルオキシ基などのアラルキルオキシ基などで一部が置換されていてもよい。
【００１４】
炭素原子数７〜２０のアラルキル基としては、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、ナフチルメチル基、アントラセニルメチル基などが挙げられ、より好ましくはベンジル基である。
これらのアラルキル基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１５】
炭素原子数６〜２０のアリール基としては、例えばフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などが挙げられ、より好ましくはフェニル基である。
これらのアリール基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１６】
またここでいう炭化水素オキシ基としてはアルコキシ基、アラルキルオキシ基やアリールオキシ基等が挙げられ、好ましくは、炭素原子数１〜２０のアルコキシ基、炭素原子数７〜２０のアラルキルオキシ基または炭素原子数６〜２０のアリールオキシ基が好ましい。
【００１７】
炭素原子数１〜２０のアルコキシ基としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基などが挙げられ、より好ましくはメトキシ基、エトキシ基、イソプロポキシ基、またはｔｅｒｔ−ブトキシ基である。
これらのアルコキシ基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１８】
炭素原子数７〜２０のアラルキルオキシ基としては、例えばベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、アントラセニルメトキシ基などが挙げられ、より好ましくはベンジルオキシ基である。
これらのアラルキルオキシ基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１９】
炭素原子数６〜２０のアリールオキシ基としては、例えばフェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、 ナフトキシ基、アントラセノキシ基などが挙げられる。
これらのアリールオキシ基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００２０】
Ｘ1 としてより好ましくは塩素原子、メチル基、エチル基、ｎ−プロピル基、イソプロピル基、ｎ−ブチル基、メトキシ基、エトキシ基、ｎ−プロポキシ基、イソプロポキシ基、ｎ−ブトキシ基、トリフルオロメトキシ基、フェニル基、、フェノキシ基、２，６−ジ−ｔｅｒｔ−ブチルフェノキシ基、３，４，５−トリフルオロフェノキシ基、ペンタフルオロフェノキシ基、２，３，５，６−テトラフルオロ−４−ペンタフルオロフェニルフェノキシ基またはベンジル基である。
【００２１】
一般式［４］におけるａは２≦ａ≦８を満足する数を、ｂは０＜ｂ≦８を満足する数を表し、Ｍ2 の価数に応じて適宜選択される。Ｍ2 がチタン原子、ジルコニウム原子またはハフニウム原子である場合、ａは２であることが好ましく、ｂも２であることが好ましい。
【００２２】
以下に一般式［１］で表される遷移金属化合物について例示を行う。エチレンビス（インデニル）ジルコニウムジクロライド、エチレンビス（２−メチルインデニル）ジルコニウムジクロライド、エチレンビス（４，５，６，７−テトラヒドロインデニル）ジルコニウムジクライド、イソプロピリデン（シクロペンタジエニル）（フルオレニル）ジルコニウムジクロライド、ジメチルシリレンビス（シクロペンタジエニル）ジルコニウムジクロライド、ジメチルシリレンビス（インデニル）ジルコニウムジクロライド、ジメチルシリレンビス（２−メチルインデニル）ジルコニウムジクロライド、ジメチルシリレンビス（４，５，６，７−テトラヒドロインデニル）ジルコニウムジクロライド、ジメチルシリレン（シクロペンタジエニル）（フルオレニル）ジルコニウムジクロライド、ジフェニルシリレンビス（インデニル）ジルコニウムジクロライド、ジメチルシリル（ｔｅｒｔ−ブチルアミド）（テトラメチルシクロペンタジエニル）ジルコニウムジクロライド等が挙げられる。
【００２３】
また、上記のクロライドをメチル、エチル、メトキシド、エトキシド、またはフェノキシドに置き換えた化合物も同様に例示することができる。
また、上記のジルコニウム化合物においてジルコニウムをチタンまたはハフニウムに置き換えた化合物も同様に例示することができる。
本発明で用いられるメタロセン系遷移金属化合物としては、上記一般式［Ｉ］で表される遷移金属化合物のμ−オキソタイプの遷移金属化合物二量体であってもよい。
これらのメタロセン系遷移金属化合物は一種類のみを用いてもよく、二種類以上を組み合わせて用いてもよい。
【００２４】
（Ｂ）有機アルミニウム化合物
本発明で用いられる有機アルミニウム化合物としては、公知の有機アルミニウム化合物が使用できる。好ましくは、下記一般式［７］で示される有機アルミニウム化合物である。
Ｒ10cＡｌＹ3-c                    ［７］
（式中、Ｒ10は炭化水素基を表し、全てのＲ10は同一であっても異なっていてもよい。Ｙは水素原子、ハロゲン原子、アルコキシ基、アラルキルオキシ基またはアリールオキシ基を表し、全てのＹは同一であっても異なっていてもよい。ｃは０＜ｃ≦３を満足する数を表す。）
【００２５】
有機アルミニウム化合物を表す一般式［７］におけるＲ10として好ましくは炭素原子数１〜２４の炭化水素基であり、より好ましくは炭素原子数１〜２４のアルキル基である。具体例としては、メチル基、エチル基、ｎ−プロピル基、ｎ−ブチル基、イソブチル基、ｎ−ヘキシル基、２−メチルヘキシル基、ｎ−オクチル基等が挙げられ、好ましくはエチル基、ｎ−ブチル基、イソブチル基、ｎ−ヘキシル基またはｎ−オクチル基である。
【００２６】
また、Ｙがハロゲン原子である場合の具体例としては、フッ素原子、塩素原子、臭素原子、ヨウ素原子が挙げられ、好ましくは塩素原子である。
Ｙにおけるアルコキシ基としては炭素原子数１〜２４のアルコキシ基が好ましく、具体例としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基などが挙げられ、好ましくはメトキシ基、エトキシ基またはｔｅｒｔ−ブトキシ基である。
【００２７】
Ｙにおけるアリールオキシ基としては炭素原子数６〜２４のアリールオキシ基が好ましく、具体例としては、例えばフェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基などが挙げられる。
【００２８】
Ｙにおけるアラルキルオキシ基としては炭素原子数７〜２４のアラルキルオキシ基が好ましく、具体例としては、例えばベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基などが挙げられ、好ましくはベンジルオキシ基である。
【００２９】
有機アルミニウム化合物（Ｂ）の具体例としては、トリメチルアルミニウム、トリエチルアルミニウム、トリ−ｎ−プロピルアルミニウム、トリ−ｎ−ブチルアルミニウム、トリイソブチルアルミニウム、トリ−ｎ−ヘキシルアルミニウム、トリ−ｎ−オクチルアルミニウム等のトリアルキルアルミニウム；ジメチルアルミニウムクロライド、ジエチルアルミニウムクロライド、ジ−ｎ−プロピルアルミニウムクロライド、ジ−ｎ−ブチルアルミニウムクロライド、ジイソブチルアルミニウムクロライド、ジ−ｎ−ヘキシルアルミニウムクロライド等のジアルキルアルミニウムクロライド；メチルアルミニウムジクロライド、エチルアルミニウムジクロライド、ｎ−プロピルアルミニウムジクロライド、ｎ−ブチルアルミニウムジクロライド、イソブチルアルミニウムジクロライド、ｎ−ヘキシルアルミニウムジクロライド等のアルキルアルミニウムジクロライド；ジメチルアルミニウムハイドライド、ジエチルアルミニウムハイドライド、ジ−ｎ−プロピルアルミニウムハイドライド、ジ−ｎ−ブチルアルミニウムハイドライド、ジイソブチルアルミニウムハイドライド、ジ−ｎ−ヘキシルアルミニウムハイドライド等のジアルキルアルミニウムハイドライド；メチル（ジメトキシ）アルミニウム、メチル（ジエトキシ）アルミニウム、メチル（ジ−ｔｅｒｔ−ブトキシ）アルミニウム等のアルキル（ジアルコキシ）アルミニウム；ジメチル（メトキシ）アルミニウム、ジメチル（エトキシ）アルミニウム、ジメチル（ｔｅｒｔ−ブトキシ）アルミニウム等のジアルキル（アルコキシ）アルミニウム；メチル（ジフェノキシ）アルミニウム、メチルビス（２，６−ジイソプロピルフェノキシ）アルミニウム、メチルビス（２，６−ジフェニルフェノキシ）アルミニウム等のアルキル（ジアリールオキシ）アルミニウム；ジメチル（フェノキシ）アルミニウム、ジメチル（２，６−ジイソプロピルフェノキシ）アルミニウム、ジメチル（２，６−ジフェニルフェノキシ）アルミニウム等のジアルキル（アリールオキシ）アルミニウム等を例示することができる。
【００３０】
これらの内、好ましくはトリアルキルアルミニウムであり、さらに好ましくはトリメチルアルミニウム、トリエチルアルミニウム、トリ−ｎ−ブチルアルミニウム、トリイソブチルアルミニウム、トリ−ｎ−ヘキシルアルミニウムまたはトリ−ｎ−オクチルアルミニウムであり、特に好ましくはトリイソブチルアルミニウムまたはトリ−ｎ−オクチルアルミニウムである。
これらの有機アルミニウム化合物は一種類のみを用いても、二種類以上を組み合わせて用いてもよい。
【００３１】
本発明の方法で用いられる溶媒は、有機アルミニウム化合物を含有する飽和脂肪族炭化水素である。該飽和脂肪族炭化水素としては、炭素原子数２０以下の飽和脂肪族炭化水素が好ましい。例えば、プロパン、ノルマルブタン、イソブタン、ノルマルペンタン、イソペンタン、ヘキサン、ヘプタン、オクタン、デカン等の飽和脂肪族炭化水素であり、好ましくはノルマルブタン、イソブタン、ヘキサン、またはヘプタンであり、より好ましくはノルマルブタン、イソブタン、またはヘキサンが用いられる。なおメタロセン系遷移金属化合物を溶解させる際、飽和脂肪族炭化水素化合物に比べトルエン、キシレン等の芳香族炭化水素化合物の方がずっとメタロセン系遷移金属化合物の溶解度が高いが、これら芳香族炭化水素化合物は飽和脂肪族炭化水素化合物に比べ毒性が強く製品に混入することは好ましくない。
【００３２】
メタロセン系遷移金属化合物を溶解させる時の槽内の攪拌速度は、特に制限はないが、好ましくは粉体状のメタロセン系遷移金属化合物が浮遊する程度の攪拌速度、すなわち、攪拌粒子浮遊限界速度以上である。
【００３３】
本発明の方法においては、使用するメタロセン系遷移金属化合物（Ａ）と、有機アルミニウム化合物（Ｂ）とのモル比は、（Ａ）：（Ｂ）＝１：１．８〜１：３．４の範囲であり、好ましくは（Ａ）：（Ｂ）＝１：２〜１：３．２である。有機アルミニウム化合物（Ｂ）の量が少なすぎると、メタロセン系遷移金属化合物が溶解しなかったり、溶解しても長時間を要したりするので好ましくない。また、有機アルミニウム化合物（Ｂ）の量が多すぎると、触媒性能が劣化するので好ましくない。
【００３４】
また本発明の方法において、メタロセン系遷移金属化合物を溶媒に溶解させる際の温度は１５℃以上６０℃以下である。この温度が低いと、溶解に要する時間が長くなるため、不経済であり、また操作中の劣化の危険性が高まる。この温度は好ましくは２０℃以上であり、より好ましくは３０℃以上であり、さらに好ましくは４０℃以上である。また逆にこの温度が高すぎると、溶解に要する時間は短くなるが、触媒性能の低下を引き起こすため、この温度としては５０℃以下が好ましい。
このようにして得た溶液は、２５℃以下の温度で保存すると、触媒性能の低下を抑えられるため好ましい。保存時の温度として、より好ましくは１０℃以下、さらに好ましくは５℃以下である。なおメタロセン系遷移金属化合物の種類によっては低温で再結晶化する場合があり、−２０℃以上での保存が好ましい。
【００３５】
また溶媒（有機アルミニウム化合物を含有する飽和脂肪族炭化水素）における有機アルミニウム化合物の濃度は濃度が高いと、触媒性能が劣化しやすいため、好ましくは１ｍｏｌ／Ｌ以下であり、より好ましくは０．７ｍｏｌ／Ｌ以下、さらに好ましくは０．５ｍｏｌ／Ｌ以下である。
【００３６】
以下、実施例および比較例によって本発明をさらに詳細に説明するが、本発明はこれらに限定されるものではない。
【００３７】
［実施例１］
予め窒素置換した内容積１Ｌの撹拌機付きガラス容器にトリイソブチルアルミニウムを濃度０．６４ｍｏｌ／Ｌで含んだヘキサン  ５００ｍＬを充填し、３００ｒｐｍで攪拌を実施した。５０℃まで昇温した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、２時間後、完全に溶解した。その後、室温（２０℃）で保存した。保存１５日後、分取した該メタロセン系遷移金属化合物  １．５μｍｏｌ相当量の溶液を用い、助触媒として、特開２００３−１７１４１５号公報の実施例１０（１）および（２）記載の成分（Ａ）と同様にして製造した固体触媒成分（Ｚｎ＝２．６ｍｍｏｌ／ｇ、Ｆ＝５．８ｍｍｏｌ／ｇ）９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が１０６ｇ得られた。
一方、該メタロセン系遷移金属化合物  ０．１ｍｏｌを脱水したトルエン  ５００ｍＬ中で溶解し、そこからメタロセン系遷移金属化合物  １．５μｍｏｌ相当量の溶液を分取し、同じ条件でエチレンとブテンのスラリー共重合を１ｈｒ実施したところ、エチレン−ブテン共重合体が１１０ｇ得られた。
【００３８】
［実施例２］
予め窒素置換した内容積１Ｌの撹拌機付きガラス容器にトリノルマルオクチルアルミニウムを濃度０．４３ｍｏｌ／Ｌで含んだヘキサン  ５００ｍＬを充填し、３００ｒｐｍで攪拌を実施した。３０℃まで昇温した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、７時間後、完全に溶解した。その後、室温（２０℃）で保存した。保存７日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が１１５ｇ得られた。
【００３９】
［実施例３］
予め窒素置換した内容積１Ｌの撹拌機付きガラス容器にトリイソブチルアルミニウムを濃度０．４０ｍｏｌ／Ｌで含んだヘキサン  ５００ｍＬを充填し、３００ｒｐｍで攪拌を実施した。５０℃まで昇温した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、９時間後、完全に溶解した。その後、室温（２０℃）で保存した。保存１８日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が１０７ｇ得られた。
【００４０】
［実施例４］
予め窒素置換した内容積１Ｌの撹拌機付きガラス容器にトリイソブチルアルミニウムを濃度０．４０ｍｏｌ／Ｌで含んだヘキサン  ５００ｍＬを充填し、３００ｒｐｍで攪拌を実施した。３０℃まで昇温した後、そこに粉末のラセミ−エチレンビス（１−インデニル）ジルコニウムジクロライド  ０．１ｍｏｌを一気に加え、溶解を開始した。該メタロセン系遷移金属化合物は徐々に溶け始め、１２時間後、完全に溶解した。その後、冷蔵庫に入れ２℃で保存した。保存２２日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が１０４ｇ得られた。
一方、該メタロセン系遷移金属化合物  ０．１ｍｏｌを脱水したトルエン  ５００ｍＬ中で溶解し、そこからメタロセン系遷移金属化合物  １．５μｍｏｌ相当量の溶液を分取し、同じ条件でエチレンとブテンのスラリー共重合を１ｈｒ実施したところ、エチレン−ブテン共重合体が１１１ｇ得られた。
【００４１】
［比較例１］
予め窒素置換した内容積１Ｌの撹拌機付きガラス容器にトリイソブチルアルミニウムを濃度１．０８ｍｏｌ／Ｌで含んだヘキサン  ５００ｍＬを充填し、３００ｒｐｍで攪拌を実施した。３０℃まで昇温した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、７時間後、完全に溶解した。その後、室温（２０℃）で保存した。保存１５日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が５７ｇ得られた。
【００４２】
［比較例２］
予め窒素置換した内容積１Ｌの撹拌機付きガラス容器にトリノルマルオクチルアルミニウムを濃度０．７２ｍｏｌ／Ｌで含んだヘキサン  ５００ｍＬを充填し、３００ｒｐｍで攪拌を実施した。５０℃まで昇温した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、１時間後、完全に溶解した。その後、室温（２０℃）で保存した。保存９日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が３２ｇ得られた。
【００４３】
［比較例３］
予め窒素置換した内容積１Ｌの撹拌機付きガラス容器にトリイソブチルアルミニウムを濃度０．６０ｍｏｌ／Ｌで含んだヘキサン  ５００ｍＬを充填し、３００ｒｐｍで攪拌を実施した。７０℃まで昇温した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、３時間後、完全に溶解した。その後、室温（２０℃）で保存した。保存１日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が５０ｇ得られた。
【００４４】
［比較例４］
予め窒素置換した内容積１Ｌの撹拌機付きガラス容器にトリノルマルオクチルアルミニウムを濃度０．７２ｍｏｌ／Ｌで含んだヘキサン  ５００ｍＬを充填し、３００ｒｐｍで攪拌を実施した。温度を２０℃に維持した後、そこに粉末のラセミ−エチレンビス（１−インデニル）ジルコニウムジフェノキシド  ０．１ｍｏｌを一気に加え、溶解を開始した。該メタロセン系遷移金属化合物は徐々に溶け始め、１１時間後、完全に溶解した。その後、室温（２０℃）で保存した。保存８日後、分取した該メタロセン系遷移金属化合物  １．５μｍｏｌ相当量の溶液を用い、助触媒として、実施例１記載の固体触媒成分  ９ｍｇおよびトリイソブチルアルミニウム  ０．９ｍｍｏｌを使用して、７０℃のヘプタン中でエチレンとブテンのスラリー共重合を１ｈｒ実施したところ、エチレン−ブテン共重合体が７７ｇ得られた。
【００４５】
［比較例５］
予め窒素置換した内容積１Ｌの撹拌機付きガラス容器にトリイソブチルアルミニウムを濃度０．３０ｍｏｌ／Ｌで含んだヘキサン  ５００ｍＬを充填し、３００ｒｐｍで攪拌を実施した。５０℃まで昇温した後、そこに粉末のラセミ−エチレンビス（１−インデニル）ジルコニウムジフェノキシド  ０．１ｍｏｌを一気に加え、溶解を開始したが、該メタロセン系遷移金属化合物は完全に溶けなかった。